(57)【要約】【課題】従来の有機スズを有した染料剤で染色された養殖網を用いて養殖するときは、養殖網に対する海藻類やフジツボ類の付着を防止するためには有効ではあるが、養殖海中で有機スズが徐々に溶解、離散されて、海水を有害汚染しやすい欠点がある。又、この有機スズを使用しないで、単にチッソ系乃至銅系の染料基剤では、海藻類やフジツボ類の付着を防止することはでき難く、又不十分である。【解決手段】炭微粒子を、チッソ系乃至銅系の合成樹脂溶剤からなる染料基剤に混合して炭染料剤を得ることを特徴とする漁具類の染料剤。加酢された炭微粒子を、チッソ系乃至銅系の合成樹脂溶剤に混入して、分散機で撹拌して炭染料剤を生成することを特徴とする漁具類染料剤の生成方法。【選択図】        図１
2004359924.tif 000002
【特許請求の範囲】
【請求項１】
炭微粒子を、チッソ系乃至銅系の合成樹脂溶剤からなる染料基剤に混合して炭染料剤を得ることを特徴とする漁具類の染料剤。
【請求項２】
加酢された炭微粒子を、チッソ系乃至銅系の合成樹脂溶剤に混入して、分散機で撹拌して炭染料剤を生成することを特徴とする漁具類染料剤の生成方法。
【発明の詳細な説明】
【０００１】
【発明の属する技術分野】
この発明は、漁業養殖用の網や、ロープ、船舶等の魚具類の染料としたり、塗布するための塗料とすることのできる染料剤と、その染料剤の生成方法に関するものである。
【０００２】
【従来の技術】
養殖網等の染料剤としては、有機スズが用いられている。染料基剤に有機スズを混合して、染料剤として養殖網等を染色する。
【０００３】
【発明が解決しようとする課題】
前記従来の有機スズを有した染料剤で染色された養殖網を用いて養殖するときは、養殖網に対する海藻類やフジツボ類の付着を防止するためには有効ではあるが、養殖海中で有機スズが徐々に溶解、離散されて、海水を有害汚染しやすい欠点がある。又、この有機スズを使用しないで、単にチッソ系乃至銅系の染料基剤では、海藻類やフジツボ類の付着を防止することはでき難く、又不十分である。
【０００４】
【課題を解決するための手段】
請求項１に記載の発明は、炭微粒子を、チッソ系乃至銅系の合成樹脂溶剤からなる染料基剤に混合して炭染料剤を得ることを特徴とする漁具類の染料剤とするものである。この炭染料剤は養殖網等を染色することができ、又、塗料として船舶等に塗布することができ、長期間にわたり海水中にあっても海藻類やフジツボ等の付着繁殖を少くすると共に、これら漁具類の腐朽を防いで耐久性を高める。又、長期間の使用では、この染料剤の特に炭が海水中に溶解されても、毒性乃至有害性を少くすることができる。又、この炭染料剤は、合成樹脂溶剤によって溶解離散し難くされると共に、長期間にわたっては徐々に溶解されて、この漁具類に対する海藻類やフジツボ等の付着が嫌われて、繁殖を阻止、乃至少くする。
【０００５】
請求項２に記載の発明は、加酢された炭微粒子を、チッソ系乃至銅系の合成樹脂溶剤に混入して、分散機で撹拌して炭染料剤を生成することを特徴とする漁具類染料剤の生成方法を講じるものである。炭微粒子は加酢して混練りして液状態の炭液を生成する。又、染料基剤としてはチッソ系乃至銅系の合成樹脂溶剤を用いる。これら炭液や、染料基剤は、共に粘い液状態のものであるが、これらを分散機で高速回転のもとに撹拌して該炭微粒子を撹拌分散させるものである。この炭染料剤で魚具類を染色したり塗布すると、この炭染料剤を、合成樹脂溶剤によって溶解離散し難くすると共に、しかも長期間にわたっては徐々に溶解されて、この漁具類に対する海藻類やフジツボ等の付着が嫌われて、繁殖を少くすると共に、漁具類の耐久性を高めることができる。
【０００６】
【発明の効果】
請求項１に記載の発明は、炭染料剤によって魚具類の染色、乃至塗布を行なうことができて、魚具類の海水中での長期間にわたる使用においても、海藻類やフジツボ等の付着繁殖を嫌って少くすることができ、漁具類を保護して耐久性を高めることができる。しかも、合成樹脂系溶剤によって炭染料剤の溶解が徐々に行われて、魚具類の表面に対して付着しようとする海藻類やフジツボ類を一緒に流し落して、これらの付着阻止の効果を長く維持できる。このような漁具類の使用中にこの炭染料剤が海水中に溶け出しても、有毒性乃至公害性を少くすることができる。
【０００７】
請求項２に記載の発明は、加酢された炭微粒子は混練りし易く、合成樹脂溶剤との混合性をも良くする。又、これら炭微粒子の加酢混練りされたものや、この染料基剤としての合成樹脂溶液剤は共に粘り気の多い液状のものであるが、分散機で撹拌することによって炭微粒子の分散性を高めることができ、この炭微粒子による効能を有効に発揮できる。しかも、炭染料剤の生成が簡単である。又、炭染料剤は合成樹脂系溶剤に撹拌分散されることによって、染色乃至塗布された魚具類において、染色乃至着色状態を長く維持でき、海中での使用ではこの炭染料剤の溶解が徐々に行われて、魚具類の表面に対する海藻類やフジツボ類の付着繁殖を少くして、魚具類の耐久性を維持すると共に海水の有害汚染を防止することができる。
【０００８】
【発明の実施の形態】
この発明の実施例を説明する。炭染料剤Ａは、炭微粒子を、チッソ系乃至銅系の合成樹脂溶剤からなる染料基剤に混合して得るものである。又、この炭染料剤Ａは、加酢された炭微粒子を、チッソ系乃至銅系の合成樹脂溶剤に混入して、分散機で撹拌して生成する。炭微粒子を加酢のもとに混練りして粘り気の多い炭液を生成して、この炭液を染料基剤である合成樹脂溶剤と撹拌混合させる。又、これら炭微粒子と酢を、染料基剤に加えて撹拌混合するもよい。ここに、炭としては、竹炭、木炭、又は活性炭等を用いる。このうち竹炭や木炭を用いる場合は、粉状乃至微粒子状に細砕した状態のものを使用し、酢としては、竹酢乃至木酢を用いることができる。染料基剤としては銅系乃至チッソ系の合成樹脂溶剤を使用する。この合成樹脂溶剤としては、例えば、ビニロールを略２０％、キシロールを略８０％の割合で含むものを使用すると好適である。このような炭染料剤Ａを高速回転の分散機によって撹拌分散させると、該炭素の微粒子が染料基剤や合成樹脂溶剤等に均一分散される。これら染料缶Ｂに一杯に充填された炭染料剤Ａの各構成剤の混合量、乃至混合比は、例えば、染料基剤２００ｌに、５〜１０ｋｇの炭液を加える割合である。
【０００９】
このようにして生成された炭染料剤Ａは、前記配合比のままで直接使用できるが、前記合成樹脂溶剤のキシロールの量を増して希釈剤とすることにより適宜に薄めながら、染色料としたり、塗料とすることもできる。又、逆にこの量を減量調節することもできる。図示のような養殖網１や、ロープ２等は、ポリプロピレンや、ポエリエチレン等の合成繊維材からなり、これらを染色、乃至塗布するときは、これらの網１やロープ２自体を炭染料剤Ａに浸漬（浸染）したり、これら網１やロープ２を製造するための繊維素材を炭染料剤Ａに浸漬して染色することができる。この場合はこの炭染料剤Ａで浸染された繊維によって養殖網や、ロープ等を作る。又、塗料として船舶３の底部６等に塗布するときは、この炭染料剤Ａをそのまま、又は更に前記キシロール等の希釈剤で適宜に薄めながら塗布し易くすることができる。
【００１０】
養殖網１は、方形乃至円形等の浮枠４に有底７のかご形態に構成した上周縁を吊下げたもので、浮枠４の外周部には浮子５を配置して海水面８に浮上させて、水面上適宜の高さに維持させる。ロープ２はこの浮枠４の四隅部に連結して、このロープ２の先端部には碇を着けて海底に沈めて固定させる。このような養殖網１やロープ２等は、前記炭染料剤Ａで染色乃至浸染したものを用いる。
又、前記船舶３は、特にこの底部６を、前記炭染料剤Ａを塗料として塗布することができる。
【００１１】
このような炭染料剤Ａで染色された養殖網１やロープ２を使用中、又は船舶３を使用中は、これらの炭染料剤Ａが徐々に海水中に溶解されるが、この溶解は前記合成樹脂溶剤によって長期間にわたって除々に行われる。このため海藻やフジツボ等は、これら養殖網１やロープ２等の周面や、船舶３の底面７等の炭染料剤Ａによるこれら海藻類等の付着を嫌う性質によって付着繁殖が防止される。しかも、この炭染料剤Ａが徐々に溶解分離されることによって、付着しようとする海藻類等の種子も一緒に流されて、付着繁殖することができ難い。又、このときこの炭染料剤Ａが海水に溶解されても炭染料剤Ａ自体は直接の毒性はないものであるから、海水を有毒汚染しないものである。
【図面の簡単な説明】
【図１】炭染料剤で染色される養殖網の斜面図。
【図２】炭染料剤で塗布される船舶の斜面図。
【符号の説明】
１  網
２  ロープ
３  船舶
Ａ  炭染料剤
【図１】
2004359924.tif 000003
【図２】
2004359924.tif 000004